(57)【要約】【課題】作動流体の表面張力勾配が大きく且つ分散安定性に優れた熱輸送システム用作動流体の製造方法を提供する。【解決手段】種類と重量平均分子量が異なる高分子分散安定剤を配合した複数の金属ナノ粒子調製溶液を準備し、化学還元法によって、該高分子分散安定剤による表面被覆能の異なる複数の金属ナノ粒子を合成するＡ工程と、金属ナノ粒子と水と炭素数４以上のアルコールとを少なくとも混合して作動流体試験溶液を調製するＢ工程と、作動流体試験溶液を用いて表面張力の温度依存性を測定するＣ工程と、その測定において４０〜８０℃の範囲のうち任意の温度範囲での温度上昇に対する表面張力の増加率が最も大きくなった作動流体試験溶液を選択し、その試験溶液で用いた高分子分散安定剤の種類と重量平均分子量を特定するＤ工程と、特定された高分子分散安定剤を用いた金属ナノ粒子溶液を調製し、作動流体を製造するＥ工程とを有する。【選択図】なし【特許請求の範囲】
【請求項１】
種類と重量平均分子量が異なる高分子分散安定剤をそれぞれ配合した複数の金属ナノ粒子調製溶液を準備し、化学還元法によって、該高分子分散安定剤による表面被覆能の異なる複数の金属ナノ粒子を合成する工程（Ａ工程）と、
Ｂ前記金属ナノ粒子と水と炭素数４以上のアルコールとを少なくとも混合して作動流体試験溶液を調製する工程（Ｂ工程）と、
前記作動流体試験溶液を用いて表面張力の温度依存性を測定する工程（Ｃ工程）と、
前記測定において、４０〜８０℃の範囲のうち任意の温度範囲での温度上昇に対する表面張力の増加率が最も大きくなった作動流体試験溶液を選択し、選択された作動流体試験溶液で用いた高分子分散安定剤の種類と重量平均分子量を特定する工程（Ｄ工程）と、
前記特定された高分子分散安定剤で表面被覆した金属ナノ粒子溶液を調製し、該金属ナノ粒子溶液で作動流体を製造する工程（Ｅ工程）と、を少なくともその順で有することを特徴とする熱輸送システム用作動流体の製造方法。
【請求項２】
前記化学還元法が、マイクロ波加熱を用いたマイクロ波−ポリオール法である、請求項１に記載の熱輸送システム用作動流体の製造方法。
【請求項３】
前記高分子分散安定剤がポリビニルピロリドン又はポリビニルアルコールであり、前記金属ナノ粒子が銀ナノ粒子である、請求項１又は２に記載の熱輸送システム用作動流体の製造方法。
【請求項４】
重量平均分子量が１０万以上のポリビニルピロリドンで表面被覆された銀ナノ粒子と、水と、炭素数４以上のアルコールとを少なくとも含有することを特徴とする熱輸送システム用作動流体。
【請求項５】
前記アルコールが１−ブタノールである、請求項４に記載の熱輸送システム用作動流体。
【請求項６】
６０〜８０℃での温度上昇に対する表面張力の増加率が、１℃あたり０．０５ｍＮ／ｍ以上である、請求項４又は５に記載の熱輸送システム用作動流体。
【発明の詳細な説明】
【技術分野】
【０００１】
本発明は、液輸送システム用作動流体及びその製造方法に関し、さらに詳しくは、熱毛管力差や温度差マランゴニ効果を利用した熱輸送システム用の作動流体、及びその製造方法に関する。
【背景技術】
【０００２】
電子機器、輸送機器、熱機関などか生じる発熱を効率よく除熱するために、ヒートパイプ、単層流冷却装置、沸騰を伴う二層流冷却装置などの液体の伝熱流体を使った冷却装置が広く用いられている。これらの冷却装置において、近年、ある温度以上で温度に対する表面張力勾配が正となる混合溶液を伝熱流体して用い、通常の液体とは逆向きに発生する表面張力差流れを利用して作動効率を向上させる試みがなされている。
【０００３】
通常の液体の表面張力は温度の上昇と共に低下するため、表面張力勾配に起因し、表面張力の低い界面から高い界面に向かう表面張力流が生じる（これは「マランゴニ効果」と呼ばれる）。その結果、マランゴニ効果により、温度の高い部分から低い部分に流れが発生する。これは温度の高い部分を冷却する本来の冷却効果とは逆効果となるため、顕著な伝熱劣化を引き起こす。また、気泡を含んだ流れにおいて、マランゴニ効果は圧力損失を増大させる方向に作用するという指摘もある。
【０００４】
これに対し、ある温度以上で温度に対する表面張力勾配が正となる炭素数４以上のアルコールの希薄混合溶液を伝熱流体（本願では「作動流体」ともいう。）として用いると、そのマランゴニ効果は通常の液体の場合と逆向きに働くため、温度の低い部分から高い部分に流れが発生し、温度の高い部分を効率よく冷却することが可能となる。
【０００５】
例えば、特許文献１，２では、炭素数４〜１０のアルコールの希薄水溶液や、同様のアルコールを少量含む不凍性凝固点調整剤水溶液を伝熱流体とするヒートパイプが、水や不凍性凝固点調整剤水溶液を伝熱流体として用いた従来のものに比べて、大幅な伝熱性能の向上が図れることを示している。
【０００６】
また、特許文献３では、高熱源の熱を任意の経路で自在に低熱源に移動させることができる熱移動ケーブル、移動ケーブルユニット、熱移動システム、及び熱移動システム構築方法を提案しているが、熱ケーブルユニットやヒートパイプ型熱接続コネクタの作動流体としてブタノールなどのアルコール水溶液を使うと、水よりも高い熱輸送限界が得られる場合があることを示している。
【０００７】
しかしながら、従来知られている作動流体そのものの温度に対する表面張力勾配は小さく、冷却装置の大幅な作動効率の向上を図ることが困難であった。この問題に関し、本発明者は、炭素数４以上の長鎖アルコール、又は塩化アルキルアンモニウム水溶液に希薄な金属ナノ粒子分散液を混合させることで表面張力勾配が任意に増幅できる流体の調製方法を提案した（特許文献４を参照）。
【先行技術文献】
【特許文献】
【０００８】
【特許文献１】特開２００１−３３６８９０号公報
【特許文献２】特開２００９−４０８０３号公報
【特許文献３】特開２００８−６０４００号公報
【特許文献４】特開２００７−２２５３３０号公報
【発明の概要】
【発明が解決しようとする課題】
【０００９】
以上のように、温度に対する正の表面張力勾配をもつ混合溶液を作動流体とする冷却装置は、従来のものに比べて高い伝熱性能を示すが、この冷却装置の更なる高性能化のためには、作動流体の表面張力勾配を増幅させることが必要である。
【００１０】
特許文献４では、金属ナノ粒子分散液を添加することで作動流体の表面張力勾配を増幅させる方法を考案しているが、一般に金属ナノ粒子分散液は長期間の使用でナノ粒子同士の凝集による沈殿が発生することが多い。金属ナノ粒子分散液の分散安定性を高めるためには、金属ナノ粒子表面に作用する高分子などの分散安定剤を添加することが有効である。
【００１１】
しかしながら、分散安定剤を添加すると、特許文献４で示す正の表面張力勾配の増幅作用の要因である、混合溶液中のアルコール等と金属ナノ粒子との相互作用もまた抑制されてしまい、表面張力勾配がナノ粒子未添加の場合とほぼ同等のものになってしまった。
【００１２】
本発明の目的は、冷却装置の更なる高性能化のために、作動流体の表面張力勾配が大きく且つ長期間の分散安定性に優れた熱輸送システム用作動流体及びその製造方法を提供することにある。
【課題を解決するための手段】
【００１３】
本発明者は、表面張力勾配が大きく、ナノ粒子の分散安定性にも優れた作動流体について試行錯誤を繰り返す過程で、ナノ粒子の分散性を高めるための分散安定剤の配合量を変えてナノ粒子の分散性能をあえて弱めたときに、表面張力勾配が何故か大きくなることを偶然にも見出した。本発明は、こうした予期し得ない事象に基づいて成し得たものである。
【００１４】
すなわち、上記目的を達成するための本発明に係る熱輸送システム用作動流体の製造方法は、種類と重量平均分子量が異なる高分子分散安定剤をそれぞれ配合した複数の金属ナノ粒子調製溶液を準備し、化学還元法によって、該高分子分散安定剤による表面被覆能の異なる複数の金属ナノ粒子を合成する工程（Ａ工程）と、前記金属ナノ粒子と水と炭素数４以上のアルコールとを少なくとも混合して作動流体試験溶液を調製する工程（Ｂ工程）と、前記作動流体試験溶液を用いて表面張力の温度依存性を測定する工程（Ｃ工程）と、前記測定において、４０〜８０℃の範囲のうち任意の温度範囲での温度上昇に対する表面張力の増加率が最も大きくなった作動流体試験溶液を選択し、選択された作動流体試験溶液で用いた高分子分散安定剤の種類と重量平均分子量を特定する工程（Ｄ工程）と、前記特定された高分子分散安定剤で表面被覆した金属ナノ粒子溶液を調製し、該金属ナノ粒子溶液で作動流体を製造する工程（Ｅ工程）と、を少なくともその順で有することを特徴とする。
【００１５】
この発明によれば、種類と重量平均分子量が異なる高分子分散安定剤を用いた作動流体試験溶液の表面張力の温度依存性を事前に測定し、その測定から製造用の高分子分散安定剤の種類と重量平均分子量を特定し、特定された高分子分散安定剤を用いて作動流体を製造する。これにより、作動流体を構成する他の構成材料（ナノ粒子の種類、粒径、濃度、炭素数４以上のアルコールの種類、濃度）に応じ、表面張力勾配を大きくするための最適な高分子分散安定剤を配合してなる作動流体を製造できる。その結果、ナノ粒子の分散安定性にも優れた作動流体の製造が可能となった。
【００１６】
本発明に係る熱輸送システム用作動流体の製造方法において、前記化学還元法が、マイクロ波加熱を用いたマイクロ波−ポリオール法である、ように構成する。
【００１７】
本発明に係る熱輸送システム用作動流体の製造方法において、前記高分子分散安定剤がポリビニルピロリドン又はポリビニルアルコールであり、前記金属ナノ粒子が銀ナノ粒子である、ように構成する。
【００１８】
上記目的を達成するための本発明に係る熱輸送システム用作動流体は、重量平均分子量が１０万以上のポリビニルピロリドンで表面被覆された銀ナノ粒子と、水と、炭素数４以上のアルコールとを少なくとも含有することを特徴とする。
【００１９】
この発明によれば、銀ナノ粒子の高分子分散安定剤として重量平均分子量が１０万以上のポリビニルピロリドンを用い、さらに銀ナノ粒子と相互作用する炭素数４以上のアルコールを含有させることにより、安定で且つ表面張力勾配を高めることができる。
【００２０】
本発明に係る熱輸送システム用作動流体において、前記アルコールが１−ブタノールである、ように構成する。
【００２１】
本発明に係る熱輸送システム用作動流体において、６０〜８０℃での温度上昇に対する表面張力の増加率が、１℃あたり０．０５ｍＮ／ｍ以上である、ように構成する。
【発明の効果】
【００２２】
本発明に係る熱輸送システム用作動流体の製造方法によれば、作動流体を構成する他の構成材料（ナノ粒子の種類、粒径、濃度、炭素数４以上のアルコールの種類、濃度）に応じ、表面張力勾配を大きくするための最適な高分子分散安定剤を配合してなる作動流体を製造できる。その結果、ナノ粒子の分散安定性にも優れた作動流体の製造が可能となった。
【００２３】
本発明に係る熱輸送システム用作動流体によれば、安定で且つ表面張力勾配の高い作動流体を提供できる。
【図面の簡単な説明】
【００２４】
【図１】実験で用いた表面張力測定装置の構成を示す概略図である。
【図２】金属ナノ粒子を含む作動流体の表面張力の温度依存性を測定した結果を示すグラフである。
【図３】金属ナノ粒子を含まない作動流体の表面張力の温度依存性を測定した結果を示すグラフである。
【図４】高分子分散安定剤を配合して作製した作動流体の長期安定性の評価結果を示すグラフである。
【発明を実施するための形態】
【００２５】
以下、本発明の熱輸送システム用作動流体及びその製造方法を詳しく説明する。本発明は、その技術的特徴を包含する限り、以下の形態に限定されない。
【００２６】
本発明に係る熱輸送システム用作動流体の製造方法は、下記のＡ工程〜Ｅ工程を少なくともその順で有している。
【００２７】
（Ａ工程）
Ａ工程は、種類と重量平均分子量が異なる高分子分散安定剤をそれぞれ配合した複数の金属ナノ粒子調製溶液を準備し、化学還元法によって、該高分子分散安定剤による表面被覆能の異なる複数の金属ナノ粒子を合成する工程である。
【００２８】
金属ナノ粒子は、準備した金属ナノ粒子調製溶液から化学還元法によって得られた金属粒子である。化学還元法は、後述の実験例に示すように、例えばエチレングリコールに硝酸銀塩を溶解し、必要に応じて核生成試薬等を配合した金属ナノ粒子調製溶液から、加熱還元により金属ナノ粒子を合成する方法である。本発明では、加熱手段として、マイクロ波加熱を用いたマイクロ波−ポリオール法が好ましく適用される。なお、マイクロ波の加熱条件としては、マイクロ波出力、マイクロ波照射時間、マイクロ波照射プロファイル等を挙げることができ、これらの条件を変化させることにより、金属ナノ粒子の粒径、形状等を変化させることが可能である。
【００２９】
金属ナノ粒子を構成する金属種としては、銀、金、白金、銅、ニッケル、又はそれらの合金等を挙げることができる。そのため、用いる金属塩としては、硝酸塩、塩化塩、酢酸塩、硫酸塩等を挙げることできる。必要に応じて配合される核生成試薬は特に限定されないが、例えば塩化水素白金酸、塩化水素金酸等を挙げることができる。
【００３０】
高分子分散安定剤は、得られる作動流体中の金属ナノ粒子の凝集や沈殿を抑制する作用を有するとともに、本発明では、表面張力勾配を高める上で重要な役割を担っている。高分子分散安定剤としては、ポリビニルピロリドン、ポリビニルアルコール、ヒドロキシプロピルセルロース、メチルヒドロキシプロピルセルロース、カルボキシメチルセルロースナトリウム塩等を挙げることができる。
【００３１】
高分子分散安定剤の重量平均分子量は、それぞれの高分子分散安定剤によっても異なるが、例えばポリビニルピロリドンでは、５千程度〜２００万程度のものまで用いることができ、ポリビニルアルコールでは、５百程度〜１０万程度のものまで用いることができ、ヒドロキシプロピルセルロースでは、１万程度〜１００万程度のものまで用いることができ、メチルヒドロキシプロピルセルロースでは、１万程度〜１２万程度のものまで用いることができ、カルボキシメチルセルロースナトリウム塩では、９万程度〜７０万程度のものまで用いることができる。なお、本願での重量平均分子量は、光散乱法によって測定した値である。なお、重量平均分子量の測定には粘度法もあるが、粘度法で測定された重量平均分子量であっても、光散乱法で測定した上記範囲内に含まれるものであれば同様に用いることができる。
【００３２】
こうした高分子分散安定剤は合成前の金属ナノ粒子調製溶液に配合され、その後に合成に供される。合成により、平均粒径で１０〜９００ｎｍの球形の金属ナノ粒子が作製可能であるが、本発明の作動流体においては、平均粒径で３０〜３００ｎｍ程度のものが好ましい。なお、平均粒径は、動的光散乱法の測定結果から得られる流体力学的粒径である。
【００３３】
金属ナノ粒子の形状は、前記のような球形のほか、多角形平板形や棒形でもより。多角形平板形ナノ粒子や棒形ナノ粒子の場合は、その短径が３０〜３００ｎｍ程度のものが好ましい。長径は、多角形平板形ナノ粒子では短径を超える長さであり、上限は特に限定されず、短径の２倍〜５倍程度の細長い多角形平板形ナノ粒子であってもよい。また、棒形ナノ粒子の場合も、棒長さは短径を超える長さであり、上限は特に限定されず、短径の２倍〜１００倍程度の細長い棒形ナノ粒子であってもよい。
【００３４】
本発明では、化学還元法として、マイクロ波加熱を用いたマイクロ波−ポリオール法を好ましい方法として用いている。ポリオール法とは、金属ナノ粒子を液相内で合成する方法の一つで、金属塩を多価アルコールで還元して金属ナノ粒子を合成する方法である。多価アルコールとしてエチレングリコールを用いた場合において、ｎ価の金属イオンＭｎ＋を還元する場合の反応式を以下に示す。下記の反応は、通常、油浴中で数時間の還流を必要とするが、加熱方法としてマイクロ波を使うことで反応時間が大幅に短縮され、数分程度の加熱で金属ナノ粒子が得られる。この方法がマイクロ波−ポリオール法である。
【００３５】
【化１】
2010271022.tif 000002
【００３６】
このＡ工程により、所定の平均粒径からなる金属ナノ粒子の周りが高分子分散安定剤で被覆された金属ナノ粒子を含む作動流体試験原液が得られる。得られた作動流体試験原液は、高分子分散安定剤の種類と重量平均分子量毎に準備される。
【００３７】
（Ｂ工程）
Ｂ工程は、金属ナノ粒子と水と炭素数４以上のアルコールとを少なくとも混合して作動流体試験溶液を調製する工程である。Ａ工程で得られた作動流体試験原液に水と炭素数４以上のアルコールとを所定量配合する。すなわち、高分子分散安定剤で被覆された金属ナノ粒子と、水と、炭素数４以上のアルコールとをそれぞれ所定量混合する。必要に応じて、グリコール、長鎖疎水基を有するアンモニウム塩等を配合しても良い。
【００３８】
炭素数４以上のアルコールとしては、炭素数４〜１０のアルコール、具体的には、ブチルアルコール、ペンチルアルコール、ヘキシルアルコール、ヘプチルアルコール、オクチルアルコール、ノニルアルコール及びデシルアルコール、等を挙げることができる。
【００３９】
グリコールとしては、１，５−ペンタンジオール、１，８−オクタンジオール、１，９−ノナンジオール、１，１０−デカンジオール、１，１１−ウンデカンジオール、等を挙げることができる。
【００４０】
長鎖疎水基を有するアンモニウム塩での長鎖疎水基としては、ドデシル基、ラウリル基等を挙げることができる。
【００４１】
これら、アルコール、グリコール、長鎖疎水基を有するアンモニウム塩の配合量は、水への飽和溶解度の５〜９０％であり、また、得られた作動流体試験溶液は、高分子分散安定剤を表面に被覆した金属ナノ粒子の含有率として、０．００１〜１重量％であることが好ましい。
【００４２】
（Ｃ工程）
Ｃ工程は、作動流体試験溶液を用いて表面張力の温度依存性を測定する工程である。表面張力の温度依存性は、温度を変化させながら表面張力を測定することができるものであればそのような測定手段であってもよいが、後述する実験例１で採用した滴重法が好ましいが、Wilhelmy  plate法であってもよい。詳細は実験例１で説明する。
【００４３】
（Ｄ工程）
Ｄ工程は、前記の測定において、４０〜８０℃の範囲のうち任意の温度範囲での温度上昇に対する表面張力の増加率が最も大きくなった作動流体試験溶液を選択し、選択された作動流体試験溶液で用いた高分子分散安定剤の種類と重量平均分子量を特定する工程である。例えば、後述する実験例１では、表１及び図１に示すように、６０〜８０℃での温度上昇に対する表面張力の増加率が１℃あたり０．０５ｍＮ／ｍ以上である範囲の重量平均分子量を選定することが好ましいといえる。
【００４４】
（Ｅ工程）
Ｅ工程は、前記特定された高分子分散安定剤で表面被覆した金属ナノ粒子溶液を調製し、該金属ナノ粒子溶液で作動流体を製造する工程である。こうしたＡ工程〜Ｅ工程を経ることにより、種類と重量平均分子量が異なる高分子分散安定剤を用いた作動流体試験溶液の表面張力の温度依存性を事前に測定し、その測定から製造用の高分子分散安定剤の種類と重量平均分子量を特定し、特定された高分子分散安定剤を用いて作動流体を製造する。これにより、作動流体を構成する他の構成材料（ナノ粒子の種類、粒径、濃度、炭素数４以上のアルコールの種類、濃度）に応じ、表面張力勾配を大きくするための最適な高分子分散安定剤を配合してなる作動流体を製造できる。その結果、ナノ粒子の分散安定性にも優れた作動流体の製造が可能となった。
【００４５】
（表面張力の温度依存性）
本発明における新しい知見は以下のように考察できる。すなわち、高分子分散安定剤が好ましい分散性能を発揮するのは、分散対象となるナノ粒子の周りを高分子分散安定剤が密に被覆している場合であると考えられる。粒子の長期分散性能を目的とするのであればそれでも構わないし、そうすることが通常行われる。一方、本発明のような作動流体においては、長期分散性と併せ、極端にいえば長期安定性よりも表面張力勾配を高める方が価値がある。こうした作動流体において、長期安定性を高めるための高分子分散安定剤の分散性能が弱まった状態としたときに、その分散剤の本来機能からは想像し得ない異なる特性（表面張力勾配の増大）を向上させることが見出された。
【００４６】
こうした現象の理由は未だ明確ではないが、おそらくは、例えば重量平均分子量がより大きい高分子分散安定剤を用いた場合には、ナノ粒子表面を被覆する分子が長すぎてナノ粒子の分散性能の点では不十分になるが、その長い分子の間にちょうど良い濃度で炭素数４以上のアルコールが侵入したためであろうと推察される。そうしたアルコールが金属ナノ粒子と相互作用して、表面張力勾配を増大させているのであろうと推察される。このように、現時点では、長期安定性を高めるための高分子分散安定剤が、その分散剤の本来機能とは異なる効果（表面張力勾配の増大機能）を金属ナノ粒子に与えているものと考察できる。
【００４７】
そうした効果をもたらす高分子分散安定剤は、作動流体を構成する他の構成材料、すなわちナノ粒子の種類、粒径、濃度、炭素数４以上のアルコールの種類、濃度等に対応したものであるので、その選定は一義的には困難であるが、本発明によれば、上記Ａ工程〜Ｅ工程の手順を経ることにより、熱輸送システム用として好適な、安定で表面張力勾配の大きな作動流体を製造することができる。
【００４８】
本発明で製造された熱輸送システム用作動流体は、ヒートパイプ、単層流冷却装置、沸騰を伴う二層流冷却装置、微小流体機械等、作動流体の表面張力温度依存性によりその作動効率が変化する装置、或いは、作動流体の局所的、時間的な表面張力の振動により生じる界面かく乱現象によってその作動効率が変化する装置、に適用可能である。
【００４９】
本発明で得られた熱輸送システム用作動流体としては、重量平均分子量が１０万以上のポリビニルピロリドンで表面被覆された銀ナノ粒子と、水と、炭素数４以上のアルコールとを少なくとも含有するものを好ましく挙げることができる。この作動流体では、高分子分散安定剤として重量平均分子量が３６万〜１３０万のポリビニルピロリドンを用い、アルコールとしては１−ブタノールを用いている。
【００５０】
こうした作動流体は、銀ナノ粒子の高分子分散安定剤として重量平均分子量が１０万以上のポリビニルピロリドンを用い、さらに銀ナノ粒子と相互作用する炭素数４以上のアルコールを含有させることにより、安定で且つ表面張力勾配を高めることができる。
【実施例】
【００５１】
以下、実験例により本発明をさらに具体的に説明する。上記実施形態に記載の技術的事項は、下記実験例と同様の結果を得ることができる。
【００５２】
［実験例１］
（銀ナノ粒子を含む作動流体試験溶液の調製）
銀（Ａｇ）ナノ粒子の調製は、エチレングリコールにＡｇＮＯ３（９２×１０−３ｍｏｌ／Ｌ）を溶解し、核生成試薬としてＨ２ＰｔＣｌ６・６Ｈ２Ｏ（２．３×１０−５ｍｏｌ／Ｌ）、高分子分散安定剤としてポリビニルピロリドン（ＰＶＰ、重量平均分子量：８ｋ（8,000）、１０ｋ（10,000）、４０ｋ（40,000）、３６０ｋ（360,000）、１３００ｋ（1,300,000）の５種）を、ＰＶＰ／ＡｇＮＯ３＝５．７ｍｏｌPVP／ｍｏｌＡｇの割合で配合して溶解し、銀ナノ粒子調製溶液を調製した。この銀ナノ粒子調製溶液を攪拌を行いながらマイクロ波反応装置（２．２ＧＨｚ、７００Ｗ、四国計測工業製μリアクタ）で２００℃になるまで加熱を行い、化学還元法（マイクロ波−ポリオール法）によって、ＰＶＰを表面に被覆する銀ナノ粒子を含む作動流体試験原液（銀ナノ粒子濃厚分散液）を得た。
【００５３】
その作動流体試験原液を超純水で２．５×１０−４ｍｏｌＡｇ／ＬＨ２Ｏに希釈したものに、１−ブタノールを５重量％となるように添加した。こうして５種の作動流体試験溶液を調製した。なお、ブランク試料として、高分子分散安定剤は含むが銀ナノ粒子は含まない１−ブタノール５重量％溶液５種を「ブランク溶液」として準備した。また、高分子分散安定剤も銀ナノ粒子も含まない１−ブタノール５重量％溶液を「ベース溶液」として準備した。
【００５４】
用いたポリビニルピロリドンは、ＰＶＰ８ｋはアルファ・エイサー社のポリビニルピロリドンＭＷ８，０００、ＰＶＰ１０ｋはシグマアルドリッチ社のポリビニルピロリドンＰＶＰ１０、ＰＶＰ４０ｋはシグマアルドリッチ社のポリビニルピロリドンＫ２９−３２、ＰＶＰ３６０ｋはシグマアルドリッチ社のポリビニルピロリドンＰＶＰ３６０、ＰＶＰ１３００ｋはアルファ・エイサー社のポリビニルピロリドンＭＷ１，３００，０００、をそれぞれ用いた。
【００５５】
（表面張力測定と結果）
溶媒蒸発やぬれ性変化の影響を抑制できる滴重法で、準備した各作動流体試験溶液の表面張力を測定した。図１に示す測定装置は、測定値への汚染の影響を取り除くため、全てガラス又はテフロン（登録商標）でできている。恒温水を循環させた２重ジャケット構造のガラス製測定管内にガラス製キャピラリー管を挿入し、テフロン（登録商標）管で接続したガスタイト型シリンジを用いて、一定流速で液滴を測定管内へ数十〜数百滴下させた。液滴数は反射型レーザーセンサを使い、レーザ光を通過する液滴の数を汎用カウンターで計測して求めた。１時間で数百滴程度滴下した後、管底にたまった液を秤量瓶に排出し、液重量を測定した。液重量を液滴数で割ることから、一滴あたりの重量Ｍ（ｇ）を算出した。その後、下記の式（１）（２）を用い、表面張力γ（ｍＮ／ｍ）を算出した。ここで、ｇ：重力加速度（ｃｍ／ｓ２）、ｒ：管の半径（ｃｍ）、Ｖ：液滴の体積（ｃｍ３）である。
【００５６】
【数１】
2010271022.tif 000003
【００５７】
図２は、銀ナノ粒子を含む作動流体試験溶液の表面張力の温度依存性を示すグラフであり、図３は、銀ナノ粒子を含まないブランク溶液の表面張力の温度依存性を示すグラフである。表１は、図２及び図３のデータである。表２は、表１をまとめた結果であり、６０〜８０℃の温度範囲において、単位温度ｄＴ（１℃）あたりの表面張力の変化率ｄσの値（ｄσ／ｄＴ）を示している。なお、図２〜図４及び表２中、「Ａｇ」は銀ナノ粒子、「ＰＶＰ」ポリビニルピロリドン、「８ｋ〜１３００ｋ」は重量平均分子量、「ＢｕＯＨ」は１−ブタノール、の略である。
【００５８】
【表１】
2010271022.tif 000004
【００５９】
【表２】
2010271022.tif 000005
【００６０】
図２より、重量平均分子量が８ｋ、１０ｋ、３６０ｋ、１３００ｋのＰＶＰを被覆する銀ナノ粒子が分散した４種の作動流体試験溶液では、ベース溶液である１−ブタノール５重量％溶液に比べ、約６０℃を境にして負の表面張力勾配から正の表面張力勾配に変化し、且つ２倍以上の温度に対する正の表面張力勾配の増大が見られた。一方で、ＰＶＰ４０ｋ被覆銀ナノ粒子が分散した作動流体試験溶液では、ベース溶液である１−ブタノール５重量％溶液とほぼ同様の表面張力特性を示した。
【００６１】
なお、銀ナノ流体を作動流体とするφ４ｍｍヒートパイプの伝熱性能試験において、Ａｇ／ＰＶＰ１０ｋ／１−ブタノール溶液、及びＡｇ／ＰＶＰ３６０ｋ／１−ブタノール溶液を作動流体に用いたヒートパイプが、１−ブタノール５重量％溶液単独（ベース溶液）、及びＡｇ／ＰＶＰ４０ｋ／１−ブタノール溶液を作動流体に用いたものに比べて、２倍程度の熱入力でも作動するが、上記の結果は、その２倍程度の熱入力でも作動する理由の一つが、作動流体の表面張力特性に起因することを示している。
【００６２】
一方、図３に示すように、各種ＰＶＰのみを溶解させた１−ブタノール５重量％溶液（ブランク溶液）は、表面張力の温度依存性は１−ブタノール５重量％単独溶液（ベース溶液）とほぼ等しく、図２の表面張力勾配の増大は、ＰＶＰ被覆銀ナノ粒子が作動流体試験溶液中に共存していることにより引き起こされたものであるといえる。
【００６３】
（銀ナノ粒子の平均粒径の変化）
ここで、ＰＶＰ被覆銀ナノ粒子を含む１−ブタノール５重量％溶液で、ＰＶＰの重量平均分子量の違いによって表面張力特性に差が生じた原因を調べる目的で、ＰＶＰ被覆銀ナノ粒子のゼータ電位、吸光スペクトル及び長期安定性を調べた。これらのうち、銀ナノ粒子合成直後の作動流体試験原液及び合成後２年経過した作動流体試験原液をそれぞれ希釈して調整した作動流体中の銀ナノ粒子の平均粒径を図４に示した。なお、平均粒径は、動的光散乱法の測定結果から得られる流体力学的粒径である。
【００６４】
Ａｇ／ＰＶＰ４０ｋ／１−ブタノール溶液では、合成後２年経過した作動流体試験原液から調整した作動流体（図４中、「aged  soln.」で表す。）と、合成直後の作動流体試験原液から調整した作動流体（図４中、「fresh  soln.」で表す。）とがほぼ等しい平均粒径をもっていた。一方、Ａｇ／ＰＶＰ１０ｋ／１−ブタノール溶液及びＡｇ／ＰＶＰ３６０ｋ／１−ブタノール溶液では、合成後２年経過した作動流体試験原液から調整した作動流体で、銀ナノ粒子の成長が認められた。したがって、ＰＶＰ４０ｋは、銀ナノ粒子表面を非常に強固に保護して銀ナノ粒子の成長や凝集を抑制するものと考えられる。
【００６５】
一方で、ＰＶＰ４０ｋを用いた場合における強固な保護作用は、表面張力調整成分である１−ブタノールと銀ナノ粒子との相互作用をも抑制するため、Ａｇ／ＰＶＰ４０ｋ／１−ブタノール溶液では、温度に対する正の表面張力勾配の増大が生じなかったものと考えられる。
【００６６】
これに対し、ＰＶＰ１０ｋ、３６０ｋを高分子分散安定剤として用いた場合は、急激な粒子凝集の抑制と１−ブタノールとの相互作用の両者を兼ね備えた銀ナノ流体となり、表面張力勾配の増大をもたらすことができたものと考えられる。
【００６７】
なお、この実験例１において、調製した作動流体試験溶液に含まれる銀ナノ粒子は、図４に示すように、例えばＰＶＰ３６０ｋを高分子分散安定剤として用いた場合には約１９０ｎｍ（３０℃）の平均粒径であり、ＰＶＰ１０ｋと４０ｋを高分子分散安定剤として用いた場合にはいずれも約６５ｎｍ（３０℃）の平均粒径であった。
【００６８】
また、作動流体試験溶液をさらに詳しく測定したところ、特にＰＶＰ３６０ｋとＰＶＰ１３００ｋを高分子分散安定剤として用いた作動流体試験溶液には、棒形の銀ナノワイヤが球形の銀ナノ粒子と共存していることが走査型電子顕微鏡（ＳＥＭ）とＵＶ−ＶＩＳスペクトル（表面プラズモン共鳴）によって確認された。具体的には、吸収スペクトル測定では、７２０ｎｍ付近に、ナノワイヤ構造特有のピークが発現しているのが確認され、ＳＥＭ観察では、ＰＶＰ１３００ｋを用いた作動流体試験溶液中に多く存在し（中には直径数十〜数百ｎｍで長さ１μｍ以上という長いものも確認された。）、ＰＶＰ３６０ｋを用いた作動流体試験溶液中にも確認された。一方、ＰＶＰ８ｋ、ＰＶＰ１０ｋ及びＰＶＰ４０ｋを高分子分散安定剤として用いた作動流体試験溶液からは、棒形の銀ナノワイヤは確認されなかった。
【図１】
2010271022.tif 000006
【図２】
2010271022.tif 000007
【図３】
2010271022.tif 000008
【図４】
2010271022.tif 000009